(57)【要約】【課題】  ヒートシール幅５〜２０ｍｍの広幅でヒートシールされた直鎖状低密度ポリエチレン樹脂フィルム製袋を提供する。【解決手段】  密度０．９２９ｇ／ｃｍ３以上の直鎖状低密度ポリエチレン樹脂フィルムからなる外層（Ａ）と、密度０．９０７ｇ／ｃｍ３以下の超低密度な直鎖状低密度ポリエチレン樹脂フィルムからなる内層（Ｂ）とを積層した積層フィルムから構成され、外層（Ａ）樹脂の融点と内層（Ｂ）樹脂の融点の温度差が３０〜５０℃の範囲内の積層フィルムをヒートシール幅３．５ｍｍ以上にてヒートシールして袋状に形成した広幅にてヒートシールされた直鎖状低密度ポリエチレン樹脂フィルム製袋。【選択図】  図１
2005144757.tif 000002
【特許請求の範囲】
【請求項１】
密度０．９２９ｇ／ｃｍ３以上の直鎖状低密度ポリエチレン樹脂フィルムからなる外層（Ａ）と、密度０．９０７ｇ／ｃｍ３以下の超低密度な直鎖状低密度ポリエチレン樹脂フィルムからなる内層（Ｂ）とを積層してなる少なくとも２層構造の積層フィルムから構成されると共に、これら外層（Ａ）に用いられる樹脂の融点と内層（Ｂ）に用いられる樹脂の融点の温度差が３０〜５０℃の範囲内である直鎖状低密度ポリエチレン樹脂積層フィルムをヒートシール幅３．５ｍｍ以上の広幅にてヒートシールして袋状に形成されていることを特徴とする、広幅にてヒートシールされた直鎖状低密度ポリエチレン樹脂積層フィルム製袋。
【請求項２】
外層（Ａ）と内層（Ｂ）との間に密度０．９０７ｇ／ｃｍ３超過〜０．９２９ｇ／ｃｍ３未満の直鎖状低密度ポリエチレン樹脂（ＬＬＤＰＥ）フィルムを中間層（Ｃ）として形成した、請求項１に記載の広幅にてヒートシールされた直鎖状低密度ポリエチレン樹脂積層フィルム製袋。
【請求項３】
ヒートシール幅が４〜５０ｍｍの範囲内である、請求項１又は２に記載の広幅にてヒートシールされた直鎖状低密度ポリエチレン樹脂積層フィルム製袋。
【請求項４】
底部及び両側端部を広幅にヒートシールして形状安定性を高めた、請求項１〜３のいずれかに記載の広幅にてヒートシールされた直鎖状低密度ポリエチレン樹脂積層フィルム製袋。
【請求項５】
樹脂積層フィルムの肉厚が２０〜３００μｍである、請求項１〜４のいずれかに記載の広幅にてヒートシールされた直鎖状低密度ポリエチレン樹脂積層フィルム製袋。
【請求項６】
外層（Ａ）が低密度ポリエチレン樹脂（ＬＤＰＥ）を５〜１５重量％の割合で含有する直鎖状低密度ポリエチレン樹脂（ＬＬＤＰＥ）である、請求項１〜５のいずれかに記載の広幅にてヒートシールされた直鎖状低密度ポリエチレン樹脂積層フィルム製袋。
【請求項７】
鮪冷凍保存用袋である、請求項１〜６のいずれかに記載の広幅にてヒートシールされた直鎖状低密度ポリエチレン樹脂積層フィルム製袋。
【発明の詳細な説明】
【技術分野】
【０００１】
本発明はヒートシール幅３．５ｍｍ以上の広幅にてヒートシールされた直鎖状低密度ポリエチレン樹脂積層フィルム製袋に関するものである。更に詳細には、広幅でヒートシールする場合においてもヒートシール温度の調整が容易で、且つ、シールエッジ部のフィルム表面に熱による溶融痕（樹脂やせ）を残さず、綺麗なシール仕上がりとすることができるヒートシール幅３．５ｍｍ以上の広幅にてヒートシールされた直鎖状低密度ポリエチレン樹脂積層フィルム製袋に関するものである。
【背景技術】
【０００２】
従来、低密度ポリエチレン樹脂フィルム（ＬＤＰＥ）製の袋は、透明性に優れ、ソフトな感触で、ヒートシールが容易であることから、パン、菓子等の各種軽量食品の包装において広く用いられてきた。
【０００３】
しかし、このような低密度ポリエチレン樹脂フィルム（ＬＤＰＥ）製の袋は、引張強度等が弱いにもかかわらず重量のある米袋やセメント袋等の重量物の包装においては使用されてきた。
【０００４】
また、直鎖状低密度ポリエチレン樹脂フィルム（ＬＬＤＰＥ）をヒートシールする場合、低密度ポリエチレン樹脂（ＬＤＰＥ）に比較して曖昧なヒートシール温度調整では、適度なヒートシール強力を備えた袋が得られ難かった。
【０００５】
また、多層化することで得られる共押出フィルムに関してもシール面の融着温度とフィルム表面の溶融する温度との差が１０℃未満であると、シール部が十分な接着温度になる前にシール部が融けてしまう為に、ヒートシール幅を広げるほどヒートシール温度管理の調整が困難となり、ヒートシール時にエッジ切れを生じてヒートシールすることができなくなることが多い。
【０００６】
従って、通常のヒートシールにおいてはヒートシール幅が１．５〜２．５ｍｍであり、最大限にヒートシール幅を広げたとしも３ｍｍ程度が限界で、それ以上にヒートシール幅を広げてシールエッジ部の破壊強度を高めようとしても極めて困難なことであった。
【０００７】
それ故、直鎖状低密度ポリエチレン樹脂フィルム（ＬＬＤＰＥ）自体の引張強度等は高いけれども、ヒートシールして袋を形成する場合においては、そのヒートシールした接合部分の幅が狭いためにヒートシールにおける信頼性に欠けているので、十分な接着強度を備えた袋が得られ難かった。
【０００８】
また、底部を折り曲げて両側端部及び底部の三方を広幅にてヒートシールした袋においては袋の形状安定性を保つことができるが、狭い幅でヒートシールした袋においては袋の形状安定性を保つことができないとの問題点があった。
【０００９】
一方、ナイロンフィルムと直鎖状低密度ポリエチレン樹脂フィルム（ＬＬＤＰＥ）とを積層したナイロン／ＬＬＤＰＥ積層フィルムを用いた袋は、引張強度も強く、シール強力も十分で、広幅ヒートシールの温度調節も容易であることから、この種の袋として主流となっており、広く使用されている（例えば、非特許文献１参照）。
【００１０】
しかしながら、このナイロン／ＬＬＤＰＥ積層フィルムを用いた袋は、ナイロンフィルムが高価であることから、その積層フィルムも高価なものとなり、経済的には問題があった。
【００１１】
また、このナイロンフィルムと直鎖状低密度ポリエチレン樹脂フィルム（ＬＬＤＰＥ）とを積層したナイロン／ＬＬＤＰＥ積層フィルムを用いた袋は、ナイロンフィルムがガスバリヤー性であることから、冷凍保存された鮪を解凍した際にも、鮪の赤身の発色が出にくいので、ネギトロ用の鮪の冷凍保存用袋としては不十分なものであった。
【００１２】
また、耐カール性、剛性、低温ヒートシール性、水蒸気バリア性、保香性、衛生性、耐熱性、ヒートシール強力、突刺強度を改良するために、密度０．９４ｇ／ｃｍ３以下の直鎖状低密度ポリエチレン樹脂フィルム（ＬＬＤＰＥ）層（Ｉ）と、曲げ弾性率が２，５００ｋｇｆ／ｃｍ２以上のポリオレフィン系樹脂材料層（II）と、密度が０．９４ｇ／ｃｍ３以下の直鎖状低密度ポリエチレン樹脂フィルム（ＬＬＤＰＥ）層（III）との少なくとも３層構造からなる積層体が提案されている（例えば、特許文献１参照）。
【００１３】
しかし、このような３層構造からなる積層体は、実施例においては外層（Ｉ）と内層（III）とが同じ密度の直鎖状低密度ポリエチレン樹脂フィルム（ＬＬＤＰＥ）が用いられているためにヒートシール強力を高めることは困難であるし、更に、シールバーの幅が１ｍｍのヒートシール試験機を用いてヒートシールしていることから、広幅でヒートシールされた直鎖状低密度ポリエチレン樹脂積層フィルム製袋は製作されることはなかった。
【特許文献１】特開２００２−５２６６９号公報
【非特許文献１】「最新  機能包装実用事典」第５７１〜５７７頁、発行者：小野介嗣、発行所：株式会社フジ・テクノシステム、発行日：１９９４年８月１日
【発明の開示】
【発明が解決しようとする課題】
【００１４】
以上述べたことから、本発明は広幅にてヒートシールした接合部分はヒートシールの信頼性が高く、十分な接着強度を備えたものとなり、ヒートシールする際にもヒートシール温度の調整が容易で、且つ、ヒートシールされた直鎖状低密度ポリエチレン樹脂フィルム製袋のシールエッジ部のフィルム表面には熱による溶融痕（樹脂やせ）を残さず、綺麗なシール仕上がりとすることができる、安価な、直鎖状低密度ポリエチレン樹脂フィルム製袋を得ようとするものである。
【課題を解決するための手段】
【００１５】
本発明者は、上記問題点に鑑みて鋭意研究を重ねた結果、直鎖状低密度ポリエチレン樹脂フィルム（ＬＬＤＰＥ）をヒートシール幅３．５ｍｍ以上の広幅でヒートシールして製作した直鎖状低密度ポリエチレン樹脂積層フィルム製袋においては、ヒートシールした接合部分の幅が広いので、ヒートシールの信頼性が高く、且つ、十分な接着強度を備えた袋を得る為には、密度０．９２９ｇ／ｃｍ３以上の直鎖状低密度ポリエチレン樹脂フィルム（ＬＬＤＰＥ）の外層（Ａ）と、密度０．９０７ｇ／ｃｍ３以下の超低密度な直鎖状低密度ポリエチレン樹脂フィルム（ＬＬＤＰＥ）の内層（Ｂ）とを積層してなる少なくとも２層構造の直鎖状低密度ポリエチレン樹脂積層フィルム（ＬＬＤＰＥ）を用い、上記外層（Ａ）に用いられる樹脂の融点と内層（Ｂ）に用いられる樹脂の融点の温度差が３０〜５０℃の範囲内とすることにより達成することができるとの知見に基づいて本発明を完成するに至ったものである。
【００１６】
すなわち、本発明の広幅にてヒートシールされた直鎖状低密度ポリエチレン樹脂フィルム製袋は、密度０．９２９ｇ／ｃｍ３以上の直鎖状低密度ポリエチレン樹脂フィルムからなる外層（Ａ）と、密度０．９０７ｇ／ｃｍ３以下の超低密度な直鎖状低密度ポリエチレン樹脂フィルムからなる内層（Ｂ）とを積層してなる少なくとも２層構造の積層フィルムから構成されると共に、これら外層（Ａ）に用いられる樹脂の融点と内層（Ｂ）に用いられる樹脂の融点の温度差が３０〜５０℃の範囲内である直鎖状低密度ポリエチレン樹脂積層フィルムをヒートシール幅３．５ｍｍ以上の広幅にてヒートシールして袋状に形成されていること、を特徴とするものである。
【発明の効果】
【００１７】
このような広幅にてヒートシールされた直鎖状低密度ポリエチレン樹脂積層フィルム製袋は、直鎖状低密度ポリエチレン樹脂積層フィルム製であることから、安価で、ヒートシール幅３．５ｍｍ以上の広幅でのヒートシールの際にもヒートシール温度の調整が容易で、且つ、ヒートシールされた直鎖状低密度ポリエチレン樹脂積層フィルム製袋のシールエッジ部のフィルム表面には熱による溶融痕（樹脂やせ）を残さず、綺麗なシール仕上がりとすることができるものである。
【００１８】
また、底部を折り曲げて両側端部及び底部の三方を広幅にてヒートシールした直鎖状低密度ポリエチレン樹脂積層フィルム製袋は、袋の三方側にリブが形成されたようになり、形状安定性が高くなるので、液体等の内容物を入れた場合にも自立性が高くなるので、詰め替え用の液体容器として最適であるし、袋の両側面部が広幅でヒートシールされていることから袋の側面部を掴み易く自動充填適正が向上するので、自動充填用の袋として最適であるし、酸素透過性があるのでネギトロ用の鮪の冷凍保存用袋としても使用することができる。
【発明を実施するための最良の形態】
【００１９】
[I]  広幅にてヒートシールされた直鎖状低密度ポリエチレン樹脂積層フィルム製袋
(1)  構  造
本発明の広幅にてヒートシールされた直鎖状低密度ポリエチレン樹脂積層フィルム製袋は、異なる密度の直鎖状低密度ポリエチレン樹脂積層フィルム（ＬＬＤＰＥ）からなる外層（Ａ）と内層（Ｂ）とを積層してなる少なくとも２層構造のフィルムからなり、該外層（Ａ）樹脂の融点と内層（Ｂ）樹脂の融点との温度差が３０〜５０℃の範囲内のものである。
【００２０】
(A) 外層（Ａ）
外層（Ａ）に用いられる直鎖状低密度ポリエチレン樹脂フィルム（ＬＬＤＰＥ）としては、密度が０．９２９ｇ／ｃｍ３以上、好ましくは０．９３０〜０．９４５ｇ／ｃｍ３、特に好ましくは０．９３５〜０．９４５ｇ／ｃｍ３の比較的高密度な直鎖状低密度ポリエチレン樹脂フィルム（ＬＬＤＰＥ）を用いる必要がある。
【００２１】
直鎖状低密度ポリエチレン樹脂フィルム（ＬＬＤＰＥ）の密度が上記範囲未満のものを用いると耐熱性が劣るためヒートシール温度の調整が困難となり、シールバーから受ける熱で溶融、融着の問題が生じる。また、上記範囲を超過するものを用いると成形加工上の問題が生じ易い傾向がある。
【００２２】
しかし、上記外層（Ａ）に用いられる密度が０．９２９ｇ／ｃｍ３以上の直鎖状低密度ポリエチレン樹脂フィルム（ＬＬＤＰＥ）としては、密度が０．９２９ｇ／ｃｍ３以上の直鎖状低密度ポリエチレン樹脂（ＬＬＤＰＥ）単独のフィルムであっても良いが、その成形加工性、光学特性等の物性等を改良することを目的として、低密度ポリエチレン樹脂（ＬＤＰＥ）を２０重量％以下、好ましくは５〜１５重量％、特に好ましくは８〜１２重量％の範囲内で添加したものを用いることが好ましい。
【００２３】
(B) 内層（Ｂ）
内層（Ｂ）に用いられる直鎖状低密度ポリエチレン樹脂フィルム（ＬＬＤＰＥ）としては、密度が０．９０７ｇ／ｃｍ３以下、好ましくは０．９０７〜０．８９８ｇ／ｃｍ３、特に好ましくは０．９０３〜０．９０１ｇ／ｃｍ３の超低密度な直鎖状低密度ポリエチレン樹脂フィルム（ＬＬＤＰＥ）を用いる必要がある。
【００２４】
ここで用いられる超低密度な直鎖状低密度ポリエチレン樹脂フィルム（ＬＬＤＰＥ）の密度が上記範囲を超過するものを用いる場合には低温シール開始性能に問題が生じる。また、上記範囲未満のものを用いると成形安定性に問題が生じ易い傾向がある。
【００２５】
しかし、上記外層（Ｂ）に用いられる密度が０．９０３ｇ／ｃｍ３以下の超低密度な直鎖状低密度ポリエチレン樹脂フィルム（ＬＬＤＰＥ）は、密度が０．９０３ｇ／ｃｍ３以下の超低密度な直鎖状低密度ポリエチレン樹脂（ＬＬＤＰＥ）単独のフィルムであっても良いが、その成形加工性、耐ブロッキング性等の物性等を改良することを目的として、低密度ポリエチレン樹脂（ＬＤＰＥ）を２０重量％以下、好ましくは５〜１５重量％、特に好ましくは８〜１２重量％の範囲内で添加したものを用いることが好ましい。
【００２６】
(C) 中間層（Ｃ）
上記外層（Ａ）と 内層（Ｂ）との間に、耐衝撃強度を増加させたり、剛軟性、透明性、経済性等を向上させることを目的として各種素材からなる中間層（Ｃ）を必要に応じて用いることができる。
【００２７】
中間層（Ｃ）に用いられるフィルムとしては、例えば、密度が０．９０７ｇ／ｃｍ３超過〜０．９２９ｇ／ｃｍ３未満、好ましくは０．９１０〜０．９２７ｇ／ｃｍ３、特に好ましくは０．９１２〜０．９２５ｇ／ｃｍ３の直鎖状低密度ポリエチレン樹脂（ＬＬＤＰＥ）フィルム、或いは、低密度ポリエチレン樹脂フィルム（ＬＤＰＥ）、或いは、エチレン・酢酸ビニル共重合体樹脂（ＥＶＡ）フィルム等を挙げることができる。これらフィルムの中でも特に上記密度が０．９０７ｇ／ｃｍ３超過〜０．９２９ｇ／ｃｍ３未満の直鎖状低密度ポリエチレン樹脂フィルム（ＬＬＤＰＥ）を用いることが望ましい。
これら中間層（Ｃ）は、単独層である必要はなく、各種素材の積層物であっても良い。しかし、好適には密度が０．９０７ｇ／ｃｍ３超過〜０．９２９ｇ／ｃｍ３未満の直鎖状低密度ポリエチレン樹脂フィルム（ＬＬＤＰＥ）の単独層を中間層（Ｃ）として用いた外層（Ａ）／中間層（Ｃ）／ 内層（Ｂ）の３層構造からなるものであることが望ましい。
【００２８】
(2)  融点の温度差
上記外層（Ａ）に用いられる密度が０．９２９ｇ／ｃｍ３以上の比較的高密度な直鎖状低密度ポリエチレン樹脂の融点と、内層（Ｂ）に用いられる密度が０．９０３ｇ／ｃｍ３以下の超低密度な直鎖状低密度ポリエチレン樹脂の融点の温度差が３０〜５０℃、好ましくは３５〜４９℃、特に好ましくは４０〜４８℃の範囲内のものを用いる必要がある。
【００２９】
外層（Ａ）と内層（Ｂ）とに用いられる直鎖状低密度ポリエチレン樹脂の融点の温度差が上記範囲未満の温度であると低温シール開始温度と耐熱性の熱関係の条件が満たされず、表面層がシールバーにより溶融し、融着するといった問題が生じる。また、上記範囲を超過する温度であると成形加工上の問題が生じる。
【００３０】
(3)  層構成
上記外層（Ａ）及び内層（Ｂ）の少なくとも２層構造の積層フィルムからなる直鎖状低密度ポリエチレン樹脂積層フィルム製袋は、該袋の層構成として、外層（Ａ）が１５〜１００μｍ、好ましくは２０〜５０μｍ、特に好ましくは２５〜４０μｍであり、内層（Ｂ）が５〜５０μｍ、好ましくは８〜４０μｍ、特に好ましくは１０〜３０μｍのものが用いられる。
【００３１】
上記層構成が上記範囲未満のものや上記範囲を超過するものを用いる場合には広幅のヒートシールを良好に行うことができ難くなる傾向がある。
【００３２】
また、必要に応じて用いられる中間層（Ｃ）としては、一般に１〜１５０μｍ、好ましくは１０〜１００μｍ、特に好ましくは２０〜５０μｍのものが用いられる。
【００３３】
従って、このような直鎖状低密度ポリエチレン樹脂積層フィルムは、一般に厚みが２０〜３００μｍ、好ましくは３０〜２００μｍ、特に好ましくは４０〜１２０μｍの積層フィルムである。
【００３４】
(4)  形  状
本発明の広幅でヒートシールしてなる直鎖状低密度ポリエチレン樹脂積層フィルム製袋は、インフレーション成形により得られる筒状フィルムの一端側をヒートシールした四角形の袋、或いは、Ｔダイ成形等により成形したフイルムを重ね合わせて三方をヒートシールした四角形の袋、或いは、Ｔダイ成形等により成形したフイルムを折り曲げて二方をヒートシールした四角形の袋、底部を折り曲げて両側端部及び底部の三方を広幅にてヒートシールした所謂スタンドパウチ型の袋等を挙げることができる。
【００３５】
これらの中でも底部を折り曲げて両側端部及び底部の三方を広幅にてヒートシールした袋は、広幅のヒートシール部分がフィルム状の容器の三方側にリブが形成されたようになるので形状安定性も良好となり、液体等の内容物を入れた場合にも自立性が高くなるので、詰め替え用の液体容器として最適となる。
【００３６】
(5)  広幅ヒートシール
(A) ヒートシール幅
上記広幅でヒートシールしてなる直鎖状低密度ポリエチレン樹脂積層フィルム製袋のヒートシールされた接合部分は、ヒートシール幅が３．５ｍｍ以上、好ましくは４〜５０ｍｍ、特に好ましくは５〜３０ｍｍのヒートシールである。
【００３７】
(B) 形  状
上記広幅でヒートシールされたヒートシール部分の形状は、シールエッジ部のフィルム表面には熱による溶融痕（樹脂やせ）を残さず、綺麗なシール仕上がりとなっている。
【００３８】
(6)  物  性
本発明の広幅にてヒートシールされた直鎖状低密度ポリエチレン樹脂積層フィルム製袋は、基本的に直鎖状低密度ポリエチレン樹脂積層フィルムから構成されているので、一般的にガス透過性であり、酸素を透過することができる。
【００３９】
従って、ナイロンフィルムと直鎖状低密度ポリエチレン樹脂フィルム（ＬＬＤＰＥ）とを積層したナイロン／ＬＬＤＰＥ積層フィルムを用いた袋に比較して酸素透過性であることから、冷凍保存された鮪を解凍した際にも、鮪の赤身の発色が出やすくなるので、ネギトロ用の鮪の冷凍保存用袋として優れている。
【００４０】
このようなネギトロ用の鮪の冷凍保存用袋として用いるためには、酸素ガス透過性が一般に５００〜４０，０００ｃｃ／ｍ２・ｄａｙ、好ましく１，０００〜２０，０００ｃｃ／ｍ２・ｄａｙ、特に好ましくは１，５００〜１０，０００ｃｃ／ｍ２・ｄａｙを有するものが好ましい。
【００４１】
(7)  用  途
本発明の広幅にてヒートシールされた直鎖状低密度ポリエチレン樹脂積層フィルム製袋は、各種形状の袋として形成して、各種容器として使用可能であるが、上記の如く、少なくとも三方が広幅にてヒートシールした直鎖状低密度ポリエチレン樹脂フィルム製袋は、広幅のヒートシール部分がフィルム状の容器の三方側にリブが形成されたようになり、袋の形状安定性が向上するし、底部を折り曲げて両側端部及び底部の三方広幅にヒートシールした所謂スタンドパウチ型の袋は液体等の内容物を入れた場合にも自立性が高くなるので、詰め替え用の容器として最適なものとして使用することができる。
【００４２】
鮪の冷凍保存用袋として用いることにより、冷凍保存された鮪を解凍した際に、鮪の赤身の発色が出易いので、ネギトロ用の鮪の冷凍保存用袋として最適である。
【００４３】
[II]  直鎖状低密度ポリエチレン樹脂積層フィルム製袋の製造
(1)  少なくとも２層構造のフィルムの製造
本発明の広幅にてヒートシールされた直鎖状低密度ポリエチレン樹脂積層フィルム製袋を製造するには、密度０．９２９ｇ／ｃｍ３以上の直鎖状低密度ポリエチレン樹脂フィルム（ＬＬＤＰＥ）と、密度０．９０７ｇ／ｃｍ３以下の超低密度な直鎖状低密度ポリエチレン樹脂フィルム（ＬＬＤＰＥ）とが、必要により中間層（Ｃ）として用いられる密度が０．９０７ｇ／ｃｍ３超過〜０．９２９ｇ／ｃｍ３未満の直鎖状低密度ポリエチレン樹脂フィルム（ＬＬＤＰＥ）が積層された少なくとも２層構造の積層フィルムが用いられる。
【００４４】
これら少なくとも２層構造のフィルムは両者の樹脂の融点の温度差が３０〜５０℃であることが重要である。
【００４５】
(2)  フィルムの積層
広幅にてヒートシールされた直鎖状低密度ポリエチレン樹脂フィルム製袋を製造するには、インフレーション成形により得られる筒状フィルムをロールにより鋏んで重ね合わせた積層体を切断することにより得られる積層体、或いは、Ｔダイ成形等により成形したフイルムを重ね合わせて三方を切断することにより得られる積層体、或いは、Ｔダイ成形等により成形したフイルムを折り曲げて両端をヒートシールした積層体等を挙げることができる。
【００４６】
このようにして積層された直鎖状低密度ポリエチレン樹脂積層フィルムは、一般に厚みが２０〜３００μｍ、好ましくは３０〜２００μｍ、特に好ましくは４０〜１２０μｍの積層フィルムである。
【００４７】
(3)  広幅でヒートシール
本発明においては、広幅でヒートシールすることが重要である。
【００４８】
(A) ヒートシール条件
本発明における広幅でのヒートシールとしては、ヒートシール幅が３．５ｍｍ以上、好ましくは４〜５０ｍｍ、特に好ましくは５〜３０ｍｍのヒートシールである。
【００４９】
このような広幅でヒートシールすることによりヒートシールした接合部分の幅が広くなり、十分な強度の袋が得られるようになる。
【００５０】
ヒートシール幅が上記範囲未満のものでは袋の形状安定性の問題が生じる。また、上記範囲を超過すると均一なヒートシールが困難となるとの問題が生じる。
【００５１】
(B) 広幅ヒートシール用機器
上記広幅でのヒートシールを行う広幅ヒートシール用機器としては、ヒートシールバーの幅が５〜５０ｍｍの、例えば、トタニ技研工業（株）製の商品名「ＢＨ−６０ＨＶＬ製袋機」の広幅ヒートシール用機器が用いられる。
【実施例】
【００５２】
以下に示す実施例及び比較例によって、本発明を更に具体的に説明する。
【００５３】
[I] 評価方法
(1)  樹脂密度
本発明における樹脂の密度の測定は、ＪＩＳ  Ｋ６７６０の方法によって測定される値である。
【００５４】
(2)  樹脂の融点
本発明における樹脂の融点の測定は、ＪＩＳ  Ｋ７１２１の方法によって測定される値である。
【００５５】
(3)  ＭＦＲ
本発明における樹脂のメルトフローレート（ＭＦＲ）の測定は、ＪＩＳ  Ｋ６７６０の方法によって測定される値である。
【００５６】
(4)  ヒートシール強力
本発明におけるヒートシール強力の測定は、テスター産業（株）製ＨＥＡＴ−ＳＥＡＬ  ＴＥＳＴＥＲ（ＴＰ−７０１−１３）を使用してサンプル作成して得られた試験片をＪＩＳ  Ｚ１７１１の方法によって測定される値である。
【００５７】
(5)  ヒートシール温度の調整の容易性の評価
ヒートシール温度の調整の容易性については、トタニ技研工業（株）製の商品名「ＦＰ３５Ｖ２製袋機」で製袋した時のシール測定結果を下に調整した設定温度の容易さを評価した。
【００５８】
(6)  形状安定性
本発明における形状安定性の測定は、三方シール袋の耳部を掴み袋内に内容物を充填する際に開口部の捩れの有無によって評価した。
【００５９】
開口部に捩れが無いことを良好として評価した。
【００６０】
(7)  ヒートシール後のヒートシール状態についての評価
ヒートシール後のヒートシール状態については、目視にて熱による溶融痕（樹脂やせ）の有無を評価した。
【００６１】
(8)  自動充填適性の評価
自動充填適性については、（株）古川製作所製真空自動充填機（ＦＶＦ−８−２６０Ｎ）での自動充填の作業性によって評価した。
【００６２】
作業の不具合が無く充填できたことを良好とした。
【００６３】
[II]  実施例及び比較例
実施例１
(1)  三層構造からなる直鎖状低密度ポリエチレン樹脂（ＬＬＤＰＥ）フィルムの製造
密度が０．９３５ｇ／ｃｍ３、メルトフローレート（ＭＦＲ）が３．５、融点が１２６℃の直鎖状低密度ポリエチレン樹脂（ＬＬＤＰＥ）９０重量部と、密度が０．９２７ｇ／ｃｍ３、メルトフローレート（ＭＦＲ）が１．０、融点が１１７℃の低密度ポリエチレン樹脂（ＬＤＰＥ）１０重量部とを二軸押出機により溶融混練した溶融樹脂組成物（Ａ）と、密度０．９２５ｇ／ｃｍ３、メルトフローレート（ＭＦＲ）が１．７、融点が１２３℃の直鎖状低密度ポリエチレン樹脂（ＬＬＤＰＥ）１００重量部を押出機により溶融混練した溶融樹脂組成物（Ｃ）と、密度０．９０３ｇ／ｃｍ３、メルトフローレート（ＭＦＲ）が２．０、融点が８５℃の直鎖状低密度ポリエチレン樹脂（ＬＬＤＰＥ）１００重量部に、ＡＢ剤１０，０００ｐｐｍ及びＳＬ剤２，０００ｐｐｍとを二軸押出機により溶融混練した溶融樹脂組成物（Ｂ）とをダイに供給して、外層（Ａ）：３０μｍ／中間層（Ｃ）：４０μｍ／内層（Ｂ）：２０μｍの三層構造からなる直鎖状低密度ポリエチレン樹脂（ＬＬＤＰＥ）積層フィルムを成形した。
【００６４】
(2)  広幅でのヒートシールによる直鎖状低密度ポリエチレン樹脂積層フィルム製袋の製造
次に、この三層構造からなる直鎖状低密度ポリエチレン樹脂（ＬＬＤＰＥ）積層フィルムの内層（Ｂ）同士を重ね合わせて、下記の条件下で広幅でのヒートシールを行って、広幅にてヒートシールされた直鎖状低密度ポリエチレン樹脂積層フィルム製袋を製造した。
【００６５】
ヒートシール圧力：０．２ＭＰａ、
ヒートシール時間：２．０秒、
ヒートシールバーの幅：１５ｍｍ
上シールバーの設定温度：表２に示す温度（℃）
下シールバーの設定温度：８０℃
【表１】
2005144757.tif 000003
(3)  設定温度とシール強力との測定結果
上記広幅でのヒートシールによる上シールバーの設定温度とシール強力との関係を測定した結果を表２に示す。
【表２】
2005144757.tif 000004
表２の結果から図１を作成し、図１に示す安定したシール強力を発現開始する温度３とシールバーの熱によって溶融開始する温度４との間隔が広いことから、ヒートシール温度の調整が容易であることが確認できた。
【００６６】
また、袋は両側面部及び底部が広幅にてヒートシールされていることから形状安定性に優れたものであった。更に、ヒートシール後の袋のヒートシール部分の状態について目視にて評価した結果を表２に示す。
【００６７】
上記広幅にてヒートシールされた直鎖状低密度ポリエチレン樹脂積層フィルム製袋を自動充填機にて評価したところ、側面部が広幅にてヒートシールされていることから、袋の側面部を掴みやすいので自動充填適性に優れた袋であった。
【００６８】
実施例２
表１に示す樹脂に変更した以外は実施例１と同様に実施した。
【００６９】
その結果を表２に示す。
【００７０】
比較例１
表１に示す樹脂に変更した以外は実施例１と同様に実施した。
【００７１】
その結果を表２に示す。
【産業上の利用可能性】
【００７２】
本発明の広幅にてヒートシールされた直鎖状低密度ポリエチレン樹脂フィルム製袋は、直鎖状低密度ポリエチレン樹脂フィルム製であることから、安価で、ヒートシール幅３．５ｍｍ以上の広幅でのヒートシールの際にもヒートシール温度の調整が容易で、且つ、ヒートシールされた直鎖状低密度ポリエチレン樹脂フィルム製袋のシールエッジ部のフィルム表面には熱による溶融痕（樹脂やせ）を残さず、綺麗なシール仕上がりとすることができるものである。
【００７３】
また、底部を折り曲げて両側端部及び底部の三方を広幅にてヒートシールした直鎖状低密度ポリエチレン樹脂フィルム製袋は、フィルム状の容器の三方側にリブが形成されたようになり、形状安定性が高くなるので、液体等の内容物を入れた場合にも自立性が高くなるので、詰め替え用の液体容器として最適であるし、ネギトロ用の鮪の冷凍保存用袋として有用であることから、産業上極めて有用なものである。
【図面の簡単な説明】
【００７４】
【図１】図１は、実施例１の表２の上シールバーの設定温度とシール強力との関係を図面化したものである。
【図２】図２は、実施例２の表２の上シールバーの設定温度とシール強力との関係を図面化したものである。
【図３】図３は、実施例３の表２の上シールバーの設定温度とシール強力との関係を図面化したものである。
【図４】図４は、実施例４の表２の上シールバーの設定温度とシール強力との関係を図面化したものである。
【図５】図５は、比較例１の表２の上シールバーの設定温度とシール強力との関係を図面化したものである。
【符号の説明】
【００７５】
１  外面層
２  内面層
３  安定したシール強力を発現開始する温度
４  シールバーの熱によって溶融開始する温度
５  汎用的な密度の直鎖状低密度ポリエチレン樹脂が安定してシール強力を発現開始する温度
【図１】
2005144757.tif 000005
【図２】
2005144757.tif 000006
【図３】
2005144757.tif 000007
【図４】
2005144757.tif 000008
【図５】
2005144757.tif 000009